(57)【要約】【課題】Ｓｉを含む負極活物質を有し、全固体リチウムイオン二次電池における内部抵抗の上昇を抑制できる、全固体リチウムイオン二次電池用の負極合材及びその製造方法を提供する。【解決手段】全固体リチウムイオン二次電池用の負極合材であって、前記負極合材は、負極活物質（Ａ）、固体電解質（Ｂ）、導電材（Ｃ）及び結着剤（Ｄ）を含有し、前記負極活物質（Ａ）は、Ｓｉを含み、前記固体電解質（Ｂ）は、硫化物固体電解質を含み、前記導電材（Ｃ）は、炭素六員環を有する繊維状炭素材料を含み、前記結着剤（Ｄ）は、芳香環を有する高分子化合物を含むことを特徴とする、負極合材。【選択図】図１Ｂ
2019125481.tif 000002
【特許請求の範囲】
【請求項１】
全固体リチウムイオン二次電池用の負極合材であって、
前記負極合材は、負極活物質（Ａ）、固体電解質（Ｂ）、導電材（Ｃ）及び結着剤（Ｄ）を含有し、
前記負極活物質（Ａ）は、Ｓｉを含み、
前記固体電解質（Ｂ）は、硫化物固体電解質を含み、
前記導電材（Ｃ）は、炭素六員環を有する繊維状炭素材料を含み、
前記結着剤（Ｄ）は、芳香環を有する高分子化合物を含む、ことを特徴とする、負極合材。
【請求項２】
前記繊維状炭素材料として、気相成長炭素繊維を含む、請求項１に記載の負極合材。
【請求項３】
前記繊維状炭素材料のアスペクト比は１０〜１００であり、かつ繊維径は１０〜６００ｎｍである、請求項１又は２に記載の負極合材。
【請求項４】
前記高分子化合物として、スチレン−ブタジエンゴム及びスチレン−イソブチレン−スチレン共重合体からなる群から選択される少なくとも一種を含む、請求項１乃至３のいずれか一項に記載の負極合材。
【請求項５】
前記硫化物固体電解質として、Ｌｉ２Ｓ、ＬｉＢｒ及びＬｉＩからなる群より選ばれる少なくとも１つのリチウム化合物と、Ｐ２Ｓ５及びＳｉＳ２からなる群より選ばれる少なくとも１つの硫黄化合物とを含む、請求項１乃至４のいずれか一項に記載の負極合材。
【請求項６】
Ｓｉを含む負極活物質（Ａ）と、
硫化物固体電解質を含む固体電解質（Ｂ）と、
炭素六員環を有する繊維状炭素材料を含む導電材（Ｃ）と、
芳香環を有する高分子化合物を含む結着剤（Ｄ）と、
芳香環を有する有機溶媒（Ｅ）と、を含む負極合材用原料を準備する負極合材用原料準備工程（Ｉ）と、
前記負極合材用原料を乾燥する乾燥工程（ＩＩ）と、を有することを特徴とする全固体リチウムイオン二次電池用の負極合材の製造方法。
【請求項７】
前記乾燥工程（ＩＩ）の前に、前記負極合材用原料を基材に塗布する塗布工程を有し、
前記乾燥工程（ＩＩ）では、塗布後の前記負極合材用原料を乾燥する、請求項６に記載の製造方法。
【請求項８】
前記繊維状炭素材料として、気相成長炭素繊維を用いる、請求項６又は７に記載の製造方法。
【請求項９】
前記繊維状炭素材料のアスペクト比は１０〜１００であり、かつ繊維径は１０〜６００ｎｍである、請求項６乃至８のいずれか一項に記載の製造方法。
【請求項１０】
前記芳香環を有する高分子化合物として、スチレン−ブタジエンゴム及びスチレン−イソブチレン−スチレン共重合体からなる群から選択される少なくとも一種を用いる、請求項６乃至９のいずれか一項に記載の製造方法。
【請求項１１】
前記有機溶媒（Ｅ）として、１，３，５−トリメチルベンゼン、イソプロピルベンゼン及びメチルフェニルエーテルからなる群から選択される少なくとも一種を用いる、請求項６乃至１０のいずれか一項に記載の製造方法。
【発明の詳細な説明】
【技術分野】
【０００１】
本開示は、全固体リチウムイオン二次電池用の負極合材及びその製造方法に関する。
【背景技術】
【０００２】
Ｌｉと合金を形成することが可能な金属を含有する活物質（合金系活物質）は、炭素系の負極活物質と比較して体積当たりの理論容量が大きいことから、このような合金系活物質を負極に用いたリチウムイオン電池が提案されている。
中でも、特に容量が大きいことから、Ｌｉと合金を形成することが可能な金属としてＳｉが注目されている。
【０００３】
特許文献１には、負極活物質粉末として、リチウムイオンの挿入脱離が可能な金属又は合金により構成される負極活物質粒子の粉末を含むリチウムイオン電池用負極合材が開示されている。また、特許文献１の実施例には、負極活物質粉末として、Ｓｉ単体粉末を用いて作製した負極合材が開示されている。
【先行技術文献】
【特許文献】
【０００４】
【特許文献１】特開２０１３−０６９４１６号公報
【発明の概要】
【発明が解決しようとする課題】
【０００５】
しかしながら、本研究者らは、特許文献１に開示されているような、Ｓｉを含有する負極活物質を用いた負極合材を含む負極を備える全固体リチウムイオン二次電池では、充放電サイクルを繰り返すと内部抵抗が大きく上昇することを知見した。
本開示は、上記実情に鑑み、Ｓｉを含む負極活物質を有し、全固体リチウムイオン二次電池における内部抵抗の上昇を抑制できる、全固体リチウムイオン二次電池用の負極合材及びその製造方法を提供することを目的とする。
【課題を解決するための手段】
【０００６】
本開示の負極合材は、全固体リチウムイオン二次電池用であって、負極活物質（Ａ）、固体電解質（Ｂ）、導電材（Ｃ）及び結着剤（Ｄ）を含有し、前記負極活物質（Ａ）は、Ｓｉを含み、前記固体電解質（Ｂ）は、硫化物固体電解質を含み、前記導電材（Ｃ）は、炭素六員環を有する繊維状炭素材料を含み、前記結着剤（Ｄ）は、芳香環を有する高分子化合物を含むことを特徴とする。
前記負極合材は、前記繊維状炭素材料として、気相成長炭素繊維を含んでいてもよい。
前記繊維状炭素材料は、アスペクト比が１０〜１００であり、かつ繊維径は１０〜６００ｎｍであってもよい。
前記負極合材は、前記高分子化合物として、スチレン−ブタジエンゴム及びスチレン−イソブチレン−スチレン共重合体からなる群から選択される少なくとも一種を含んでいてもよい。
前記負極合材は、前記硫化物固体電解質として、Ｌｉ２Ｓ、ＬｉＢｒ及びＬｉＩからなる群より選ばれる少なくとも１つのリチウム化合物と、Ｐ２Ｓ５及びＳｉＳ２からなる群より選ばれる少なくとも１つの硫黄化合物とを含んでいてもよい。
【０００７】
本開示の全固体リチウムイオン二次電池用の負極合材の製造方法は、Ｓｉを含む負極活物質（Ａ）と、硫化物固体電解質を含む固体電解質（Ｂ）と、炭素六員環を有する繊維状炭素材料を含む導電材（Ｃ）と、芳香環を有する高分子化合物を含む結着剤（Ｄ）と、芳香環を有する有機溶媒（Ｅ）と、を含む負極合材用原料を準備する負極合材用原料準備工程（Ｉ）と、前記負極合材用原料を乾燥する乾燥工程（ＩＩ）と、を有することを特徴とする。
前記乾燥工程（ＩＩ）の前に、前記負極合材用原料を基材に塗布する塗布工程を有し、前記乾燥工程（ＩＩ）では、塗布後の前記負極合材用原料を乾燥するようにしてもよい。
前記繊維状炭素材料として、気相成長炭素繊維を用いてもよい。
前記繊維状炭素材料は、アスペクト比が１０〜１００であり、かつ繊維径は１０〜６００ｎｍであってもよい。
前記高分子化合物として、スチレン−ブタジエンゴム及びスチレン−イソブチレン−スチレン共重合体からなる群から選択される少なくとも一種を用いてもよい。
前記有機溶媒（Ｅ）として、１，３，５−トリメチルベンゼン、イソプロピルベンゼン及びメチルフェニルエーテルからなる群から選択される少なくとも一種を用いてもよい。
【発明の効果】
【０００８】
本開示によれば、Ｓｉを含む負極活物質を有し、全固体リチウムイオン二次電池における内部抵抗の上昇を抑制できる、全固体リチウムイオン二次電池用の負極合材を提供することができる。
【図面の簡単な説明】
【０００９】
【図１Ａ】繊維状炭素材料の凝集体中に、結着剤（Ｄ）の高分子化合物の芳香環又は有機溶媒（Ｅ）の芳香環が侵入する前の様子を示す模式図である。
【図１Ｂ】繊維状炭素材料の凝集体中に、結着剤（Ｄ）の高分子化合物の芳香環又は有機溶媒（Ｅ）の芳香環が侵入する様子を示す模式図である。
【図２】全固体リチウムイオン二次電池の構成例の模式図である。
【発明を実施するための形態】
【００１０】
１．負極合材
本開示の負極合材は、全固体リチウムイオン二次電池用の負極合材であって、前記負極合材は、負極活物質（Ａ）、固体電解質（Ｂ）、導電材（Ｃ）及び結着剤（Ｄ）を含有し、前記負極活物質（Ａ）は、Ｓｉを含み、前記固体電解質（Ｂ）は、硫化物固体電解質を含み、前記導電材（Ｃ）は、炭素六員環を有する繊維状炭素材料を含み、前記結着剤（Ｄ）は、芳香環を有する高分子化合物を含むことを特徴とする。
【００１１】
Ｌｉと合金を形成可能な金属自体はイオン伝導性及び電子伝導性が低いことから、通常、当該金属を負極活物質として用いる場合には、負極中に負極活物質と共に導電材と固体電解質を含有させる。
【００１２】
また、負極活物質としてＬｉと合金を形成可能な金属（以下、Ｌｉと合金を形成可能な金属をＭと記載することがある。）を使用する場合、リチウムイオン二次電池の充電に伴い、負極において、下記式（１）に示すような、いわゆる電気化学的合金化反応が起こる。
式（１）    ｘＬｉ＋  ＋  ｘｅ−  ＋  ｙＭ  →  ＬｉｘＭｙ
また、リチウムイオン二次電池の放電に伴い、負極では、下記式（２）に示すように、前記ＳｉとＬｉとの合金からＬｉイオンの離脱反応が起こる。
式（２）    ＬｉｘＭｙ  →  ｘＬｉ＋  ＋  ｘｅ−  ＋  ｙＭ
Ｌｉと合金を形成可能な金属を負極活物質として使用したリチウムイオン二次電池では、上記式（１）及び式（２）に示すＬｉの挿入・離脱反応に伴う体積変化が大きい。
【００１３】
本研究者らは、特許文献１に開示されているような全固体リチウムイオン二次電池では、充放電に伴う負極活物質の体積膨張収縮が大きいため、充放電を繰り返すと、負極活物質と導電材との接触が維持されない部分（以下、接触不良部分という）が発生し、接触不良部分において電子伝導が阻害され、内部抵抗が大きく上昇することを知見した。
Ｓｉを含有する負極活物質を用いた負極における、導電材と負極活物質との接触不良部分発生のメカニズムは以下の通りである。
まず、Ｌｉイオン挿入時（充電時）に、負極活物質が大幅に体積膨張すると共に、負極活物質周辺の導電材が、膨張する負極活物質により押されて、Ｌｉイオン挿入前の位置から移動する。その後、Ｌｉイオン脱離時（放電時）に負極活物質が体積収縮すると共に、位置移動した導電材が、負極活物質の体積収縮に追従できないことにより、導電材と負極活物質との接触不良部分が発生する。
【００１４】
本開示の負極合材を全固体リチウムイオン二次電池に用いることにより、充放電の繰り返しに伴う、内部抵抗の上昇を抑制できる推定メカニズムは、以下の通りである。
繊維状炭素材料は、アスペクト比が大きく、一方向に伸長した結晶構造を有するため、例えば鱗片状の結晶構造を有する炭素材料と比較すると、負極活物質との接触部位を、より確保し易いという利点がある。一方、繊維状炭素材料は、互いに凝集し易く、凝集体を構成する各々の繊維状炭素材料が負極合材中に分散され難いため、その分、負極活物質との接触が制限されるという欠点があった。
図１Ａは、繊維状炭素材料の凝集体中に、結着剤（Ｄ）の高分子化合物の芳香環が侵入する前の様子を示す模式図である。図１Ｂは、繊維状炭素材料の凝集体中に、結着剤（Ｄ）の高分子化合物の芳香環が侵入する様子を示す模式図である。なお、本開示の繊維状炭素材料及び結着剤（Ｄ）は、必ずしもこれらの図に示す態様に限定されない。
本開示の負極合材は、図１Ａに示すように、導電材（Ｃ）に含まれる繊維状炭素材料１３の凝集体１０に、例えばその長軸方向から、結着剤（Ｄ）に含まれる高分子化合物１１の芳香環１２の一部が接近して凝集体１０の内部に侵入し、繊維状炭素材料１３同士の凝集を解離させる。さらに、図１Ｂに示すように、凝集体１０の内部に侵入した芳香環１２のπ電子と、繊維状炭素材料１３の炭素六員環との間で発生する静電反発力により、繊維状炭素材料１３の間の隙間が拡張される。以上より、炭素六員環を有する繊維状炭素材料を含む導電材（Ｃ）と、芳香環を有する高分子化合物を含む結着剤（Ｄ）とを用いることで、負極合材中における繊維状炭素材料の分散性が向上し、繊維状炭素材料が負極活物質（Ａ）と接触できる接触可能部位が増大する。
このため、本開示の負極合材を用いた全固体リチウムイオン二次電池において充放電サイクルを繰り返したときに、負極活物質（Ａ）の体積膨張収縮が生じても、繊維状炭素材料と負極活物質（Ａ）との接触性が維持され易くなる。従って、充放電の繰り返しに伴う、導電材（Ｃ）と負極活物質（Ａ）との接触不良部分の発生を抑制し、内部抵抗の上昇を抑制できる。なお、芳香環１２の侵入態様は、上記図１Ｂに示す態様に限定されない。例えば、芳香環１２は、凝集体１０の長軸方向に対して略直交する方向から、繊維状炭素材料１３の隙間を通って、凝集体１０の内部に侵入してもよく、凝集体１０の長軸方向に対して所定の角度傾いた方向から、繊維状炭素材料１３の隙間を通って、凝集体１０の内部に侵入してもよい。
【００１５】
以下、負極活物質（Ａ）、固体電解質（Ｂ）、導電材（Ｃ）及び結着剤（Ｄ）について順に説明する。
【００１６】
（負極活物質（Ａ））
前記負極活物質（Ａ）は、Ｓｉを含む。
負極合材中の負極活物質（Ａ）の割合は、特に限定されるものではないが、例えば４０質量％以上であり、５０質量％〜９０質量％の範囲内であってもよく、５０質量％〜７０質量％の範囲内であってもよい。
負極活物質（Ａ）の形状には特に制限はなく、例えば、粒子状、膜状の形状等が挙げられる。
【００１７】
（固体電解質（Ｂ））
固体電解質（Ｂ）としては、硫化物固体電解質を用いる。
前記硫化物固体電解質は、Ｌｉを含む化合物と、Ｓを含む化合物とを含んでいてもよい。前記硫化物固体電解質は、例えば、Ｌｉ２Ｓ、ＬｉＢｒ及びＬｉＩからなる群より選ばれる少なくとも１つのリチウム化合物と、Ｐ２Ｓ５及びＳｉＳ２からなる群より選ばれる少なくとも１つの硫黄化合物とを含んでいてもよい。具体例としては、Ｌｉ２Ｓ−ＳｉＳ２、ＬｉＩ−Ｌｉ２Ｓ−ＳｉＳ２、ＬｉＩ−Ｌｉ２Ｓ−Ｐ２Ｓ５、ＬｉＩ−Ｌｉ２Ｓ−Ｐ２Ｏ５、ＬｉＩ−Ｌｉ３ＰＯ４−Ｐ２Ｓ５、Ｌｉ２Ｓ−Ｐ２Ｓ５−ＬｉＢｒ、Ｌｉ２Ｓ−Ｐ２Ｓ５、ＬｉＩ−ＬｉＢｒ−Ｌｉ２Ｓ−Ｐ２Ｓ５等が挙げられる。また、前記硫化物固体電解質としては、Ｌｉ１０ＧｅＰ２Ｓ１２等のＬＧＰＳ系の固体電解質も挙げられる。
負極合材中の固体電解質（Ｂ）の割合は、特に限定されるものではないが、例えば１０質量％以上であり、２０質量％〜５０質量％の範囲内であってもよく、２５質量％〜４５質量％の範囲内であってもよい。
前記固体電解質（Ｂ）の原料は、密度が２．０〜２．５ｇ／ｃｍ３であってもよい。
【００１８】
固体電解質（Ｂ）の調製方法の一例を以下に述べる。
まず、固体電解質（Ｂ）の原料、分散媒、及び分散用ボールを容器に投入する。この容器を用いてメカニカルミリングを行うことにより、固体電解質の原料を粉砕する。その後、得られた混合物について適宜熱処理を行うことにより、固体電解質（Ｂ）が得られる。
【００１９】
（導電材（Ｃ））
導電材（Ｃ）は、炭素六員環を有する繊維状炭素材料を含む。
本開示において、繊維状炭素材料とは、一方向に伸長した結晶構造を有し、かつ炭素六員環を含む炭素材料であれば特に限定されない。導電材（Ｃ）が、炭素六員環を有する繊維状炭素材料を含むことで、当該繊維状炭素材料において、負極活物質（Ａ）との接触部位が確保され易い。このため、導電材（Ｃ）は、負極活物質（Ａ）に対して良好な接触性を有する。
【００２０】
繊維状炭素材料は、アスペクト比が１０〜１００であり、かつ繊維径が１０〜６００ｎｍのものであってもよい。
本開示において、アスペクト比とは、走査型電子顕微鏡（ＳＥＭ：Scanning  Electron  Microscope）で観察した任意に選択した炭素繊維２００本について、炭素繊維の断面の直径ａと炭素繊維の長さｂとの比ｂ／ａの平均をいう。
また、本開示において、繊維径とは、走査型電子顕微鏡（ＳＥＭ）で観察したときに、任意に選択した炭素繊維２００本の繊維断面の直径の平均値を示す。
繊維状炭素材料のアスペクト比は、好ましくは２０〜７０であり、より好ましくは３０〜５０である。また、繊維状炭素材料の繊維径は、好ましくは５０〜４００ｎｍであり、より好ましくは１００〜２００ｎｍである。
【００２１】
また、導電材（Ｃ）として、炭素六員環を有する繊維状炭素材料を用いることで、図１Ｂに示すように、繊維状炭素材料１３の炭素六員環と、結着剤（Ｄ）に含まれる高分子化合物１１の芳香環１２のπ電子との間で、静電反発力が生じる。この静電反発力により、繊維状炭素材料１３の間の隙間が拡張され、繊維状炭素材料１３の分散性が向上する。
炭素六員環を有する繊維状炭素材料としては、例えば、カーボンナノチューブ、及び、カーボンナノファイバーからなる群より選ばれる少なくとも一種の炭素系素材であってもよく、当該カーボンナノチューブ、及び、カーボンナノファイバーは気相成長炭素繊維（ＶＧＣＦ）であってもよい。
負極合材中の導電材（Ｃ）の割合は、負極合材の質量を１００質量％としたとき、１．０質量％以上であり、１．０質量％〜１２．０質量％の範囲内であってもよく、２．０質量％〜１０．０質量％の範囲内であってもよい。
なお、導電材（Ｃ）としては、導電材（Ｃ）全体の質量のうち、５質量％以下の範囲で、炭素六員環を有する繊維状炭素材料以外の炭素系素材を含んでいてもよい。炭素六員環を有する繊維状炭素材料以外の炭素系素材としては、例えば、アセチレンブラック、ケッチェンブラック、ファーネスブラック等のカーボンブラックが挙げられる。
【００２２】
（結着剤（Ｄ））
結着剤（Ｄ）は、芳香環を有する高分子化合物を含む。
上述したように、結着剤（Ｄ）として、芳香環を有する高分子化合物を用いることで、導電材（Ｂ）に含まれる繊維状炭素材料の分散性が向上する。
【００２３】
芳香環を有する高分子化合物としては、例えば、スチレン−ブタジエンゴム（ＳＢＲ）、スチレン−イソブチレン−スチレン共重合体（ＳＩＢＳ）、スチレン−イソブチレン共重合体（ＳＩＢ）、スチレン−ブタジエン−スチレン共重合体（ＳＢＳ）、スチレン−エチレン−ブチレン−スチレン共重合体（ＳＥＢＳ）、スチレン−イソプレン−スチレン共重合体（ＳＩＳ）及びスチレン−エチレン−プロピレン−スチレン共重合体（ＳＥＰＳ）からなる群より選ばれる少なくとも一種の高分子化合物を用いることができる。
繊維状炭素材料の分散性の向上の観点から、結着剤（Ｄ）としては、スチレン−ブタジエンゴム（ＳＢＲ）及びスチレン−イソブチレン−スチレン共重合体（ＳＩＢＳ）からなる群から選択される少なくとも一種であってもよい。
負極合材中の結着剤（Ｄ）の割合は、負極合材の質量を１００質量％としたとき、０．１質量％以上であり、０．１質量％〜２．０質量％の範囲内であってもよく、０．２質量％〜１．０質量％の範囲内であってもよい。
なお、結着剤（Ｄ）としては、結着剤（Ｄ）全体の質量のうち、５質量％以下の範囲で、芳香環を有する高分子化合物以外の高分子化合物を含んでいてもよい。芳香環を有する高分子化合物以外の高分子化合物としては、例えば、ポリフッ化ビニリデン（ＰＶｄＦ）、ポリテトラフルオロエチレン（ＰＴＦＥ）、ブチレンゴム（ＢＲ）、ポリビニルブチラール（ＰＶＢ）、アクリル樹脂等が挙げられる。
【００２４】
負極合材中における、導電材（Ｃ）と結着剤（Ｄ）との含有比率は、導電材（Ｃ）１質量部に対して、結着剤（Ｄ）が、０．１〜１質量部、より好ましくは０．１〜０．５質量部の範囲で含まれる含有比率であってよい。
【００２５】
負極合材には上記成分以外の、他の成分が含まれていてもよい。
エネルギー密度が高くなることから、本開示に係る負極合材は、負極活物質（Ａ）以外の成分が少ないものであってもよい。
【００２６】
２．負極合材の製造方法
本開示の負極合材の製造方法は、全固体リチウムイオン二次電池用の負極合材の製造方法であって、Ｓｉを含む負極活物質（Ａ）と、硫化物固体電解質を含む固体電解質（Ｂ）と、炭素六員環を有する繊維状炭素材料を含む導電材（Ｃ）と、芳香環を有する高分子化合物を含む結着剤（Ｄ）と、芳香環を有する有機溶媒（Ｅ）と、を含む負極合材用原料を準備する負極合材用原料準備工程（Ｉ）と、前記負極合材用原料を乾燥する乾燥工程（ＩＩ）と、を有することを特徴とする。
【００２７】
以下、図１Ａ及び図１Ｂにおいて、結着剤（Ｄ）に含まれる高分子化合物１１が、有機溶媒（Ｅ）１４に置き換わっていてもよいものとする。
本開示の負極合材の製造方法は、炭素六員環を有する繊維状炭素材料を含む導電材（Ｃ）と、芳香環を有する高分子化合物を含む結着剤（Ｄ）と、芳香環を有する有機溶媒（Ｅ）と、を用いることで、図１Ａに示すように、負極合材用原料中において、結着剤（Ｄ）に含まれる高分子化合物１１の芳香環１２の一部、及び有機溶媒（Ｅ）１４の芳香環１２の一部が、繊維状炭素材料１３の凝集体１０の長軸方向から接近して、凝集体１０の内部に侵入し、負極合材用原料中において、繊維状炭素材料１３同士の凝集を解離させる。
さらに、図１Ｂに示すように、凝集体１０の内部に侵入した、高分子化合物１１の芳香環１２のπ電子及び有機溶媒（Ｅ）１４の芳香環１２のπ電子と、繊維状炭素材料１３の炭素六員環との間で発生する静電反発力により、負極合材用原料中において、繊維状炭素材料１３の間の隙間が拡張される。
以上より、炭素六員環を有する繊維状炭素材料を含む導電材（Ｃ）と、芳香環を有する高分子化合物を含む結着剤（Ｄ）と、芳香環を有する有機溶媒（Ｅ）と、を用いることで、負極合材用原料中における、繊維状炭素材料の分散性が向上する。従って、当該負極合材用原料を乾燥させた後、繊維状炭素材料の分散性が高められ、繊維状炭素材料が負極活物質（Ａ）と接触できる接触可能部位が増大された負極合材を得ることができる。
このため、本開示の製造方法により製造された負極合材を用いた全固体リチウムイオン二次電池において、充放電サイクルを繰り返したときに、負極活物質（Ａ）の体積膨張収縮が生じても、繊維状炭素材料と負極活物質（Ａ）との接触性が維持され易くなる。従って、充放電の繰り返しに伴う、導電材（Ｃ）と負極活物質（Ａ）との接触不良部分の発生を抑制し、内部抵抗の上昇を抑制できる。
なお、各芳香環１２の侵入態様が上記図１Ｂに示す態様に限定されないのは、上述した通りである。
【００２８】
（Ｉ）負極合材用原料準備工程
本工程で準備する負極合材用原料は、負極活物質（Ａ）と、固体電解質（Ｂ）と、導電材（Ｃ）と、結着剤（Ｄ）と、有機溶媒（Ｅ）と、を含有する。
【００２９】
負極活物質（Ａ）、固体電解質（Ｂ）、導電材（Ｃ）及び結着剤（Ｄ）に関しては、それぞれ、「１．負極合材」で説明したのと同様の材料を用いることができる。負極活物質（Ａ）、固体電解質（Ｂ）、導電材（Ｃ）及び結着剤（Ｄ）の、負極合材用原料中の配合割合は、上記（Ａ）〜（Ｄ）の各成分が、それぞれ固形分換算で、「１．負極合材」で説明した割合で含まれるように秤量して、配合すればよい。
【００３０】
（有機溶媒（Ｅ））
有機溶媒（Ｅ）としては、芳香環を有する有機溶媒を用いる。
上述したように、有機溶媒（Ｅ）として、芳香環を有する有機溶媒を用いることで、負極合材用原料及びこれを乾燥させて得られる負極合材において、繊維状炭素材料の分散性が向上する。
【００３１】
芳香環を有する有機溶媒（Ｅ）としては、例えば、トルエン、キシレン（異性体を含む）、１，２，３−トリメチルベンゼン、１，２，４−トリメチルベンゼン、１，３，５−トリメチルベンゼン、エチルベンゼン、ジエチルベンゼン（異性体を含む）、プロピルベンゼン、イソプロピルベンゼン及びメチルフェニルエーテルからなる群より選ばれる少なくとも一種の有機溶媒を用いることができる。
繊維状炭素材料の分散性の向上の観点から、有機溶媒（Ｅ）としては、１，３，５−トリメチルベンゼン、イソプロピルベンゼン及びメチルフェニルエーテルからなる群から選択される少なくとも一種であってもよい。
【００３２】
但し、芳香環を有する有機溶媒であっても、分子中にヒドロキシル基及び／又はカルボキシル基を含む有機溶媒は、負極合材用原料に含有させないことが好ましい。分子中にヒドロキシル基やカルボキシル基を含む有機溶媒は、負極合材用原料中において、硫化物固体電解質と反応し、硫化物固体電解質のＬｉイオン伝導性を低下させる可能性があるためである。Ｌｉイオン伝導性が低下した硫化物固体電解質を含む負極合材を、全固体リチウムイオン二次電池用に用いると、その電池性能が低下する可能性がある。分子中にヒドロキシル基及び／又はカルボキシル基を含む有機溶媒としては、例えば、クレゾール、安息香酸等が挙げられ、これらは負極合材用原料に含有させないことが好ましい。
【００３３】
また、芳香環を有する有機溶媒であっても、分子中にハロゲン原子を含む有機溶媒は、負極合材用原料に含有させないことが好ましい。分子中にハロゲン原子を含む有機溶媒は、負極合材中に残留すると、当該負極合材中において電気化学反応して分解する可能性があるためである。ハロゲン原子を含む有機溶媒の分解物を含む負極合材を、全固体リチウムイオン二次電池用に用いると、電池性能を低下させる可能性がある。分子中にハロゲン原子を含む有機溶媒としては、例えば、クロロベンゼン、ブロモベンゼン等が挙げられ、これらは負極合材用原料に含有させないことが好ましい。
【００３４】
負極合材用原料中の有機溶媒（Ｅ）の割合は、負極合材用原料の質量を１００質量％としたとき、３０質量％以上であり、４０質量％〜８０質量％の範囲内であってもよく、４５質量％〜６０質量％の範囲内であってもよい。
【００３５】
負極合材用原料の調製方法は特に制限されない。例えば、負極活物質（Ａ）、固体電解質（Ｂ）、導電材（Ｃ）、結着剤（Ｄ）及び有機溶媒（Ｅ）の混合物を、超音波分散装置や振とう器等を用いて攪拌することにより、負極合材用原料が得られる。
【００３６】
好適には、負極活物質（Ａ）、固体電解質（Ｂ）、導電材（Ｃ）、結着剤（Ｄ）を、有機溶媒（Ｅ）により分散させて、ペースト状の負極合材用原料を作製し、当該ペースト状の負極合材用原料を、基材に塗布する塗布工程を、乾燥工程（ＩＩ）の前に行う。
ペースト状の負極合材用原料を作製する場合、分散の方法としては、特に限定されないが、例えば、ホモジナイザー、ビーズミル、シェアミキサー、ロールミル等を用いる方法が挙げられる。
【００３７】
（ＩＩ）乾燥工程
本工程では、負極合材用原料準備工程（Ｉ）で得られた負極合材用原料を乾燥する。
例えば、前述したような塗布工程を行う場合には、基材に塗布した負極合材用原料を乾燥し、適宜焼成して、有機溶媒（Ｅ）を除去することにより、基材上に、膜状の負極合材を得る。
例えば、（Ｉ）負極合材用原料準備工程で調製したペースト状の負極合材用原料を、固体電解質層や負極集電体層等の上に塗布する。ペースト状の負極合材用原料の塗布方法は、公知の塗布方法から適宜選択することができる。
基材に塗布した膜状の負極合材用原料を乾燥する方法は、特に限定されない。例えば、ホットプレート等の十分に加熱した熱源によって乾燥する方法が挙げられる。
【００３８】
なお、有機溶媒（Ｅ）は、負極合材用原料を乾燥する乾燥工程（ＩＩ）において、略全てが除去されるが、乾燥後に得られた負極合材中に、有機溶媒（Ｅ）が少量残留していてもよい。
負極合材中に残留する有機溶媒（Ｅ）は、例えばＧＣ−ＭＳ（ガスクロマトグラフィー質量分析法）や、ＴＰＤ−ＭＳ（加熱発生ガス質量分析法）等により検出することが可能である。
【００３９】
繊維状炭素材料を含む負極合材用原料を膜状に成形する場合には、従来であれば、負極合材用原料中における、繊維状炭素材料の移動可能距離が制限されるため、得られる負極合材中における繊維状炭素材料の分散性が向上し難かった。
本工程では、上述した図１Ａ及び図１Ｂに記載した現象が発生することで、膜状に成形した負極合材用原料中において、繊維状炭素材料の分散性を向上させることができる。
【００４０】
負極合材用原料を基材上に塗布しない場合には、例えば、負極合材用原料をそのまま乾燥し、適宜焼成することにより有機溶媒（Ｅ）を除去して、粉末状の負極合材を得ることができる。
負極合材用原料を、基材上に塗布することなく乾燥する場合の乾燥方法は、特に限定されない。例えば、ホットプレート等の十分に加熱した熱源によって乾燥する方法が挙げられる。
粉末状の負極合材は、例えば、圧縮成形してもよい。粉末状の負極合材を圧縮成形する場合には、通常、４００〜１，０００ＭＰａ程度のプレス圧を負荷する。また、ロールプレスでもよく、その際の線圧は１０〜１００ｋＮ／ｃｍとしてもよい。
また、負極合材用原料中に、除去可能な結着成分を含む場合には、負極合材用原料を乾燥して粉末状の負極合材を得た後、粉末を圧縮成形して焼成することにより結着成分を除去してもよい。
【００４１】
３．全固体リチウムイオン二次電池
二次電池として機能し、かつ上記負極合材を含む負極を備えるものであれば、本開示の全固体リチウムイオン二次電池の構成に特に制限はない。図２に示すように、典型的には、正極２、負極３、並びに、当該正極２及び当該負極３の間に配置される固体電解質層１を備え、正極−固体電解質層−負極集合体１０１として構成される。正極２は、正極集電体を含んでいてもよく、負極３は、負極集電体を含んでいてもよい。この正極−固体電解質層−負極集合体１０１は、正極、固体電解質層及び負極がこの順序で配列され、直接または他の材料からなる部分を介して接合していてもよく、さらに、正極上の固体電解質層が存在する位置とは反対側（正極の外方側）、及び、負極上の固体電解質層が存在する位置とは反対側（負極の外方側）のうちの片方又は両方の側に、他の材料からなる部分が接合していてもよい配列構造を有する各部の集合体である。
上記の正極−固体電解質層−負極集合体１０１に、集電体等の他の部材を取り付けることにより、全固体電池の機能的単位であるセルが得られ、当該セルをそのまま全固体リチウムイオン電池として用いてもよいし、複数のセルを集積して電気的に接続することによりセル集合体として、本開示の全固体リチウムイオン電池として用いてもよい。
正極−固体電解質層−負極集合体の正極と負極それぞれの厚みは、通常０．１μｍ〜１０ｍｍ程度であり、固体電解質層の厚みは、通常０．０１μｍ〜１ｍｍ程度である。
【００４２】
３−１．正極
前記正極は、全固体リチウムイオン二次電池の正極として機能するものであれば、特に制限はないが、通常、Ｌｉを含有する正極活物質を含み、必要に応じ、結着剤、固体電解質、及び導電材等の他の成分を含む。
本開示においてＬｉを含有する正極活物質は、Ｌｉ元素を含む活物質であれば特に制限されるものではない。負極活物質との関係で電池化学反応上の正極活物質として機能し、Ｌｉイオンの移動を伴う電池化学反応を進行させる物質であれば、特に制限されず正極活物質として用いることができ、従来リチウムイオン電池の正極活物質として知られている物質も、本開示において用いることができる。
正極活物質の原料としては、全固体リチウムイオン二次電池に使用できるものであれば、特に制限はない。例えば、コバルト酸リチウム（ＬｉＣｏＯ２）、ニッケル酸リチウム（ＬｉＮｉＯ２）、マンガン酸リチウム（ＬｉＭｎ２Ｏ４）、Ｌｉ１＋ｘＮｉ１／３Ｍｎ１／３Ｃｏ１／３Ｏ２（０≦ｘ＜０．３）、Ｌｉ１＋ｘＭｎ２−ｘ−ｙＭｙＯ４（ＭがＡｌ、Ｍｇ、Ｃｏ、Ｆｅ、Ｎｉ、Ｚｎから選ばれる１種以上の元素）で表される組成の異種元素置換Ｌｉ−Ｍｎスピネル、チタン酸リチウム（ＬｉｘＴｉＯｙ）、リン酸金属リチウム（ＬｉＭＰＯ４、Ｍ＝Ｆｅ、Ｍｎ、Ｃｏ、Ｎｉ等）等を挙げることができる。
前記正極活物質は、リチウムイオン伝導性を有し、かつ、活物質や固体電解質と接触しても流動せず、被覆層の形態を維持し得る物質を含有する被覆層を有していてもよい。当該物質としては、例えば、ＬｉＮｂＯ３、Ｌｉ４Ｔｉ５Ｏ１２、Ｌｉ３ＰＯ４が挙げられる。
前記正極活物質の形状は特に限定されないが、膜状であっても粒子状であってもよい。
正極中の正極活物質の割合は、特に限定されるものではないが、例えば６０質量％以上であり、７０質量％〜９５質量％の範囲内であってもよく、８０質量％〜９０質量％の範囲内であってもよい。
【００４３】
正極に含まれる前記結着剤としては、例えば、ポリフッ化ビニリデン（ＰＶｄＦ）、ポリテトラフルオロエチレン（ＰＴＦＥ）、ブチレンゴム（ＢＲ）、スチレン−ブタジエンゴム（ＳＢＲ）、ポリビニルブチラール（ＰＶＢ）、アクリル樹脂等を用いることができ、ポリフッ化ビニリデン（ＰＶｄＦ）であってもよい。
正極中の結着剤の割合は、正極の質量を１００質量％としたとき、０．１質量％以上であり、０．１質量％〜１．０質量％の範囲内であってもよく、０．２質量％〜０．７質量％の範囲内であってもよい。
【００４４】
固体電解質、導電材の原料としては、負極で使用する材料と同様のものを用いることができる。
【００４５】
３−２．固体電解質層
前記固体電解質層も、全固体リチウム二次電池の固体電解質として機能するものであれば、特に制限はないが、通常、固体電解質原料を含み、必要に応じ、結着剤等の他の成分を含む。
固体電解質、結着剤の原料としては、負極で使用する材料と同様のものを用いることができる。
【００４６】
固体電解質材料層中の固体電解質原料の割合は、特に限定されるものではないが、例えば５０質量％以上であり、７０質量％〜９９．９９質量％の範囲内であってもよく、９０質量％〜９９．９質量％の範囲内であってもよい。
【実施例】
【００４７】
１．負極合材の製造
［実施例１］
（１）硫化物固体電解質の合成工程
下記硫化物固体電解質用原料をメノウ乳鉢に加えた。
・硫化リチウム（Ｌｉ２Ｓ、フルウチ化学製、純度９９．９％）０．５５０ｇ
・五硫化二リン（Ｐ２Ｓ５、Ａｌｄｒｉｃｈ社製、純度９９％）０．８８７ｇ
・ヨウ化リチウム（ＬｉＩ、日宝化学製、純度９９％）０．２８５ｇ
・臭化リチウム（ＬｉＢｒ、高純度化学製）０．２７７ｇ
上記材料をメノウ乳鉢で５分間混合した後、遊星型ボールミルに投入し、脱水ヘプタン（関東化学工業製、４ｇ）を投入した。さらに、ＺｒＯ２ボールを投入し、容器を完全に密閉した（Ａｒ雰囲気）。この容器を遊星型ボールミル機（フリッチュ製）に取り付け、台盤回転数毎分３００回転で、４０時間のメカニカルミリング処理を行い、適宜乾燥することで、硫化物固体電解質（ＬｉＩ−ＬｉＢｒ−Ｌｉ２Ｓ−Ｐ２Ｓ５）を得た。
【００４８】
（２）負極合材の製造工程
容器に下記負極合材用原料を加えた。かっこ内の数値は、（Ａ）〜（Ｄ）の総質量を１００質量％としたときの割合を意味する。
・負極活物質（Ａ）：Ｓｉ粒子（高純度化学製）１．０ｇ（５４質量％）
・固体電解質（Ｂ）：上記硫化物固体電解質（ＬｉＩ−ＬｉＢｒ−Ｌｉ２Ｓ−Ｐ２Ｓ５）０．７７６ｇ（４２質量％）
・導電材（Ｃ）：気相成長炭素繊維（ＶＧＣＦ、昭和電工社製）０．０４ｇ（２質量％）
・結着剤（Ｄ）：スチレン−ブタジエンゴム（ＳＢＲ）（商品名「タフデン１０００」；旭化成株式会社製）０．０１ｇ（１質量％）
・有機溶媒（Ｅ）：脱水ヘプタン（関東化学工業製）１．７ｇ
導電材として用いたＶＧＣＦ（昭和電工社製）のアスペクト比は４０、繊維径は１５０ｎｍであった。
ＶＧＣＦのアスペクト比は、走査型電子顕微鏡（ＳＥＭ：Scanning  Electron  Microscope）で任意に選択した炭素繊維２００本を観察し、炭素繊維の繊維断面の直径ａと繊維の長さｂとを、観察画像から特定し、その比ｂ／ａを算出し、選択した炭素繊維の比ｂ／ａの平均をとった。
また、ＶＧＣＦの繊維径は、走査型電子顕微鏡（ＳＥＭ）で炭素繊維を観察し、任意に選択した炭素繊維２００本の繊維断面の直径を、観察画像から特定し、その平均値から算出した。
負極合材用原料中における導電材（Ｃ）と結着剤（Ｄ）との含有比率は、導電材（Ｃ）１質量部に対して結着剤（Ｄ）が０．２５質量部である。
負極合材用原料（（Ａ）〜（Ｅ））の総質量を１００質量％としたとき、有機溶媒（Ｅ）は４８質量％である。
容器中の混合物を、超音波ホモジナイザー（ＳＭＴ社製、ＵＨ−５０）により６０秒間攪拌混合して、ペースト状の負極合材用原料を得た。次いで、負極合材用原料を、アプリケータにより基材上に塗布した後、１００℃で６０分間乾燥することにより、膜状の負極合材を得た。
【００４９】
［実施例２］
実施例１に使用した結着剤（Ｄ）を、スチレン−ブタジエンゴム（ＳＢＲ）０．０１ｇからスチレン−イソブチレン−スチレン共重合体（ＳＩＢＳ）（商品名「１０２Ｔ」；株式会社カネカ製）０．０１ｇに変更したこと以外は、実施例１と同様にして、負極合材（実施例２）を製造した。
【００５０】
［実施例３］
実施例１に使用した有機溶媒（Ｅ）を、脱水ヘプタン１．７ｇから１，３，５−トリメチルベンゼン（関東化学工業製）１．７ｇに変更したこと以外は、実施例１と同様にして、負極合材（実施例３）を製造した。
【００５１】
［実施例４］
実施例１に使用した有機溶媒（Ｅ）を、脱水ヘプタン１．７ｇからイソプロピルベンゼン（ナカライテスク株式会社製）１．７ｇに変更したこと以外は、実施例１と同様にして、負極合材（実施例４）を製造した。
【００５２】
［実施例５］
実施例１に使用した有機溶媒（Ｅ）を、脱水ヘプタン１．７ｇからメチルフェニルエーテル（関東化学工業製）１．７ｇに変更したこと以外は、実施例１と同様にして、負極合材（実施例５）を製造した。
【００５３】
［比較例１］
実施例１に使用した結着剤（Ｄ）を、スチレン−ブタジエンゴム（ＳＢＲ）０．０１ｇからフッ化ビニリデン−６フッ化プロピレン共重合体（ＰＶｄＦ−ＨＦＰ）（商品名「ソレフ２１５１０」；日本ソルベイ株式会社製）０．０２ｇに変更し、有機溶媒（Ｅ）を、脱水ヘプタン１．７ｇから酪酸ブチル（キシダ化学株式会社製）２．５ｇに変更したこと以外は、実施例１と同様にして、負極合材（比較例１）を製造した。
【００５４】
［比較例２］
実施例１に使用した導電材（Ｃ）を、ＶＧＣＦ  ０．０４ｇから、鱗片状炭素材料であるＳＦＧ１０（ＴＩＭＣＡＬ社製）０．０４ｇに変更したこと以外は、実施例１と同様にして、負極合材（比較例１）を製造した。
導電材（Ｃ）として用いたＳＦＧ１０のアスペクト比は８、繊維径は１．２μｍであった。
ＳＦＧ１０のアスペクト比及び繊維径は、実施例１においてＶＧＣＦのアスペクト比及び繊維径を測定したのと同様にして行った。
【００５５】
［比較例３］
実施例１に使用した結着剤（Ｄ）を、スチレン−ブタジエンゴム（ＳＢＲ）０．０１ｇからブタジエンゴム（ＢＲ）（商品名「ジエンＮＦ３５Ｒ」；旭化成株式会社製）０．０１ｇに変更したこと以外は、実施例１と同様にして、負極合材（比較例１）を製造した。
【００５６】
［比較例４］
実施例１に使用した結着剤（Ｄ）を、スチレン−ブタジエンゴム（ＳＢＲ）０．０１ｇからブタジエンゴム（ＢＲ）０．０１ｇに変更し、有機溶媒（Ｅ）を、脱水ヘプタン１．７ｇから１，３，５−トリメチルベンゼン１．７ｇに変更したこと以外は、実施例１と同様にして、負極合材（比較例１）を製造した。
【００５７】
［比較例５］
実施例１に使用した導電材（Ｃ）を、ＶＧＣＦ  ０．０４ｇからＳＦＧ１０  ０．０４ｇに変更し、結着剤（Ｄ）を、スチレン−ブタジエンゴム（ＳＢＲ）０．０１ｇからブタジエンゴム（ＢＲ）０．０１ｇに変更したこと以外は、実施例１と同様にして、負極合材（比較例１）を製造した。
【００５８】
２．全固体リチウムイオン二次電池の製造
（１）正極合材製造工程
容器に下記正極用原料を加えた。
・正極活物質：ＬｉＮｉ１／３Ｃｏ１／３Ｍｎ１／３Ｏ２粒子、（日亜化学工業社製、ＬｉＮｂＯ３による表面処理粒子）１．５ｇ
・固体電解質：上記硫化物固体電解質（ＬｉＩ−ＬｉＢｒ−Ｌｉ２Ｓ−Ｐ２Ｓ５）０．２３９ｇ
・導電材：ＶＧＣＦ（昭和電工社製）０．０２３ｇ
・結着剤：ＰＶｄＦ（クレハ製）０．０１１ｇ
・分散媒：酪酸ブチル（キシダ化学社製）０．８ｇ
容器中の混合物を、超音波ホモジナイザー（ＳＭＴ社製、ＵＨ−５０）により６０秒間攪拌混合した後、適宜乾燥して、正極合材を得た。
【００５９】
（２）電池の組み立て工程
上記硫化物固体電解質（ＬｉＩ−ＬｉＢｒ−Ｌｉ２Ｓ−Ｐ２Ｓ５）を０．０６５ｇ秤量し、底面積１ｃｍ２のセラミックス製の型に入れ、１ｔｏｎ／ｃｍ２のプレス圧でプレスして、固体電解質層（セパレート層）を作製した。
次いで、前記正極合材０．０１８ｇを秤量し、上記にて作製した固体電解質層（セパレート層）の一方の面側に加え、１ｔｏｎ／ｃｍ２のプレス圧でプレスして、正極を作製した。
次いで、実施例１−実施例５及び比較例１−比較例５のうちいずれか１つの膜状の負極合材０．００５４ｇを秤量し、固体電解質層（セパレート層）の他方の面側に加え、４ｔｏｎ／ｃｍ２のプレス圧でプレスして負極を作製した。
次いで、上記で作製した正極上に、アルミ箔を積層し、正極集電体を形成した。また、上記で作製した負極上に、銅箔を積層して、負極集電体を形成し、全固体リチウムイオン二次電池を得た。
このように、実施例１−実施例５及び比較例１−比較例５の各負極合材について、全固体リチウムイオン二次電池を製造した。
【００６０】
３．評価
（１）充放電サイクル時の内部抵抗測定
（ｉ）初期充放電
０．２４５ｍＡの電流値（充電レート）で、定電圧−定電流の条件下で通電して、４．３５Ｖまで充電を行った。その後、０．２４５ｍＡの電流値（放電レート）で、定電圧−定電流の条件下で通電して、３．００Ｖまで放電を行った。
【００６１】
（ｉｉ）初期内部抵抗測定
次に、電流値０．２４５ｍＡにて通電して、３．７Ｖまで充電を行った後、７．３５ｍＡで５秒間放電し、放電中の電圧値を充放電装置（東洋システム社製）により測定し、その電圧値の変化から、内部抵抗を算出した。
【００６２】
（ｉｉｉ）充放電サイクル
（ｉｉ）にて初期内部抵抗測定を行った後のリチウムイオン二次電池を、恒温槽内に入れて６０℃に温度設定した状態で、電圧範囲３．２〜４．２Ｖで、電流値４．９ｍＡの定電流の条件下で、充放電を３００サイクル行った。
【００６３】
（ｉｖ）充放電サイクル後の内部抵抗測定
次いで、（ｉｉｉ）の３００サイクルの充放電を行った後のリチウムイオン二次電池に対して、更に（ｉ）の初期充放電を行った後、（ｉｉ）で説明したのと同様にして、内部抵抗測定を行った。
【００６４】
（ｉｖ）にて得られた内部抵抗測定値から、（ｉｉ）にて得られた初期内部抵抗の測定値を減じた値を、内部抵抗増加量として算出した。
表１に、実施例１−５及び比較例２−５について、比較例１の内部抵抗増加量を１００％としたときの、比内部抵抗増加量を示す。
下記表１には、実施例１−５及び比較例１−５の比内部抵抗増加量を、導電材（Ｃ）、結着剤（Ｄ）及び有機溶媒（Ｅ）の情報と併せて示している。
【００６５】
【表１】
2019125481.tif 000003
【００６６】
３．考察
上記表１に示すように、実施例１−５の比内部抵抗増加量は、導電材（Ｃ）として繊維状炭素材料を用いていない比較例２、５よりも、いずれも大きく下回る。これは、実施例１−５の全固体リチウムイオン二次電池では、負極合材中の導電材（Ｃ）の繊維状炭素材料（ＶＧＣＦ）が、鱗片状炭素材料と比較して、負極活物質（Ａ）に対する接触性が良好であり、且つ、繊維状炭素材料（ＶＧＣＦ）の分散性が、芳香環を有する高分子化合物である結着剤（Ｄ）により高められたことで、導電材（Ｃ）と負極活物質（Ａ）との接触性が向上し、導電材と負極活物質との接触不良部分の発生が抑制されたためであると考えられる。
一方、比較例１、３，４は、導電材（Ｃ）として、繊維状炭素材料を用いているが、比内部抵抗増加量は、実施例１−５と比較して高い。これは、比較例１，３，４は、結着剤（Ｄ）として、芳香環を有する高分子化合物を用いていないため、繊維状炭素材料（Ｃ）の凝集状態が、負極合材用原料及び負極合材中において解消されず、導電材（Ｃ）と負極活物質（Ａ）との接触性が十分に向上しないため、導電材と負極活物質との接触不良部分が発生したためと考えられる。
【００６７】
なお、結着剤（Ｄ）として芳香環を有する高分子化合物を用い、且つ、有機溶媒（Ｅ）として芳香環を有する有機溶媒を用いて調製した負極合材用原料を用いて、負極合材を製造した実施例３−５の比内部抵抗増加量は、実施例１−２の比内部抵抗増加量を、更に下回る。これは、負極合材用原料中において、芳香環を有する高分子化合物である結着剤（Ｄ）及び芳香環を有する有機溶媒（Ｅ）により、繊維状炭素材料（ＶＧＣＦ）の分散性がより高められたためであると考えられる。
【符号の説明】
【００６８】
１  固体電解質層
２  正極
３  負極
１０  凝集体
１１  高分子化合物
１２  芳香環
１３  繊維状炭素材料
１４  有機溶媒（Ｅ）
１０１  正極−固体電解質層−負極集合体
【図１Ａ】
2019125481.tif 000004
【図１Ｂ】
2019125481.tif 000005
【図２】
2019125481.tif 000006